(57)【特許請求の範囲】
【請求項１】
（Ａ）ジヒドロキシ化合物と（Ｂ）炭酸ジエステルとからエステル交換法によってポリカーボネートを製造するにあたり、エステル交換反応初期を常圧もしくは加圧状態とし、該エステル交換反応後期を減圧状態とし、該エステル交換反応を行う雰囲気中の酸素濃度を２ｐｐｍ以下とすることを特徴とするポリカーボネートの製造方法。
【請求項２】
エステル交換反応を行うにあたり、酸素濃度が２ｐｐｍ以下である不活性ガスを用いることを特徴とする請求項１記載のポリカーボネートの製造方法。
【発明の詳細な説明】
【０００１】
【産業上の利用分野】
本発明はポリカーボネートの製造方法に関する。詳しくは、ジヒドロキシ化合物と炭酸ジエステルとからエステル交換法によってポリカーボネートを製造するにあたり、該エステル交換反応を行う雰囲気中の酸素濃度を調節することによって、耐加水分解性を損なうことなく、滞留焼けのない品質に優れると共に、色調の優れたポリカーボネートを効率よく製造する方法に関するものである。
【０００２】
【従来の技術及び発明が解決しようとする課題】
一般に、ポリカーボネート（以下、ＰＣと記す。）の製造方法としては、ビスフェノールＡなどの芳香族ジヒドロキシ化合物とホスゲンとを直接反応させる方法（界面法）、あるいはビスフェノールＡなどの芳香族ジヒドロキシ化合物とジフェニルカーボネートなどの炭酸ジエステルとを溶融状態でエステル交換反応させる方法（溶融法）が知られている。
ＰＣの製造法において、界面法は、▲１▼有毒なホスゲンを用いなければならないこと、▲２▼副生する塩化水素や塩化ナトリウムなどの含塩素化合物によって製造装置が腐蝕すること、▲３▼樹脂中に混入する水酸化ナトリウムなどポリマーの物性に悪影響を及ぼす不純物の分離が困難なことなどの諸問題がある。
【０００３】
一方、溶融法は、界面法と比較して、安価にＰＣを製造することができる利点を有しているものの、通常、２８０〜３１０℃の高温下で長時間反応させるために、樹脂の着色問題から逃れられないと言う大きな欠点を有する。
このような溶融法において、この着色を低減させるために、種々の改良技術が提案されている。例えば、特公昭６１−３９９７２号公報，特開昭６３−２２３０３６号公報等には、特定の触媒を使用する方法が開示されている。また、特開昭６１−１５１２３６号公報，特開昭６２−１５８７１９号公報等には、反応後期に酸化防止剤を添加する方法が開示されている。そして、特開昭６１−６２５２２号公報等には、反応後期に２軸ベント式混練押出機を、また、特開平２−１５３９２５号公報等には、横型攪拌重合槽を使用するなどプロセス的な改良技術が開示されている。さらに、特開平２−１７５７２２号公報には、モノマー中の加水分解可能な塩素含有量を一定以下にする方法が開示されている。
しかし、未だ着色の問題は完全には解決されておらず、満足すべきＰＣを得るには至っていないのが実状である。
【０００４】
【課題を解決するための手段】
そこで、本発明者らは、上記状況に鑑み、上記従来法の欠点を解消し、エステル交換法によって、色調の優れたＰＣを効率よく製造することができる方法を開発すべく鋭意研究を重ねた。
その結果、ＰＣをエステル交換法によって製造するにあたり、エステル交換反応を行う雰囲気中の酸素濃度を調節することによって、上記の課題を解決しうることを見出した。本発明は、かかる知見に基づいて完成したものである。
すなわち、本発明は、（Ａ）ジヒドロキシ化合物と（Ｂ）炭酸ジエステルとからエステル交換法によってポリカーボネートを製造するにあたり、エステル交換反応初期を常圧もしくは加圧状態とし、該エステル交換反応後期を減圧状態とし、該エステル交換反応を行う雰囲気中の酸素濃度を２ｐｐｍ以下とすることを特徴とするポリカーボネートの製造方法を提供するものである。
【０００５】
先ず、本発明において、（Ａ）成分として用いられるジヒドロキシ化合物は、各種のものがある。例えば、芳香族ジヒドロキシ化合物，脂肪族ジヒドロキシ化合物，芳香族ジヒドロキシ化合物のビスエステル類，脂肪族ジヒドロキシ化合物のビスエステル類，芳香族ジヒドロキシ化合物のカーボネート類，及び脂肪族ジヒドロキシ化合物のカーボネート類から選択される少なくとも一種の化合物である。
この（Ａ）成分の一つとして用いられる芳香族ジヒドロキシ化合物は、一般式（Ｉ）
【０００６】
【化１】
0003866299.tif 000002
【０００７】
〔式中、Ｒは、それぞれハロゲン原子（例えば、塩素，臭素，フッ素，沃素）又は炭素数１〜８のアルキル基（例えば、メチル基，エチル基，プロピル基，ｎ−ブチル基，イソブチル基，アミル基，イソアミル基，ヘキシル基など）であり、このＲが複数の場合、それらは同一であってもよいし、異なっていてもよく、ｍは、０〜４の整数である。そして、Ｚは、単結合，炭素数１〜８のアルキレン基又は炭素数２〜８のアルキリデン基（例えば、メチレン基，エチレン基，プロピレン基，ブチレン基，ペンテリレン基，ヘキシレン基，エチリデン基，イソプロピリデン基など），炭素数５〜１５のシクロアルキレン基又は炭素数５〜１５のシクロアルキリデン基（例えば、シクロペンチレン基，シクロヘキシレン基，シクロペンチリデン基，シクロヘキシリデン基など），又は−Ｓ−，−ＳＯ−，−ＳＯ2 −，−Ｏ−，−ＣＯ−結合もしくは一般式(II)あるいは(II')
【０００８】
【化２】
0003866299.tif 000003
【０００９】
で表される結合を示す。〕
で表される芳香族ジヒドロキシ化合物が挙げられる。
このような芳香族ジヒドロキシ化合物としては、例えば、ビス（４−ヒドロキシフェニル）メタン；１，１−ビス（４−ヒドロキシフェニル）エタン；２，２−ビス（４−ヒドロキシフェニル）プロパン（通称ビスフェノールＡ：ＢＰＡ）；２，２−ビス（４−ヒドロキシフェニル）ブタン；２，２−ビス（４−ヒドロキシフェニル）オクタン；２，２−ビス（４−ヒドロキシフェニル）フェニルメタン；２，２−ビス（４−ヒドロキシ−１−メチルフェニル）プロパン；１，１−ビス（４−ヒドロキシ−ｔ−ブチルフェニル）プロパン；２，２−ビス（４−ヒドロキシ−３−ブロモフェニル）プロパン；２，２−ビス（４−ヒドロキシ−３，５−ジメチルフェニル）プロパン；２，２−ビス（４−ヒドロキシ−３−クロロフェニル）プロパン；２，２−ビス（４−ヒドロキシ−３，５−ジクロロフェニル）プロパン；２，２−ビス（４−ヒドロキシ−３，５−ジブロモフェニル）プロパンなどのビス（ヒドロキシアリール）アルカン類；１，１−ビス（４−ヒドロキシフェニル）シクロペンタン；１，１−ビス（４−ヒドロキシフェニル）シクロヘキサン；１，１−ビス（４−ヒドロキシフェニル）−３，５，５−トリメチルシクロヘキサンなどのビス（ヒドロキシアリール）シクロアルカン類；４，４−ジヒドロキシジフェニルエーテル；４，４’−ジヒドロキシ−３，３’−ジメチルフェニルエーテルなどのジヒドロキシアリールエーテル類；４，４’−ジヒドロキシジフェニルスルフィド；４，４’−ジヒドロキシ−３，３’−ジメチルジフェニルスルフィドなどのジヒドロキシジアリールスルフィド類；４，４’−ジヒドロキシジフェニルスルホキシド；４，４’−ジヒドロキシ−３，３’−ジメチルジフェニルスルホキシドなどのジヒドロキシアリールスルホキシド類；４，４’−ジヒドロキシジフェニルスルホン；４，４’−ジヒドロキシ−３，３’−ジメチルジフェニルスルホンなどのジヒドロキシジアリールスルホン類、ジヒドロキシベンゼン、ハロゲン及びアルキル置換ジヒドロキシベンゼン例えば、１，４−ジヒドロキシ−２，５−ジクロロベンゼン；１，４−ジヒドロキシ−３−メチルベンゼン等が挙げられる。
【００１０】
また、（Ａ）成分の一つの脂肪族ジヒドロキシ化合物としては、各種のものがある。例えば、ブタン−１，４−ジオール；２，２−ジメチルプロパン−１，３−ジオール；ヘキサン−１，６−ジオール；ジエチレングリコール；トリエチレングリコール；テトラエチレングリコール；オクタエチレングリコール；ジプロピレングリコ−ル；Ｎ，Ｎ−メチルジエタノールアミン；シクロヘキサン−１，３−ジオール；シクロヘキサン−１，４−ジオール；１，４−ジメチロールシクロヘキサン；ｐ−キシリレングリコール；２，２−ビス−（４−ヒドロキシシクロヘキシル）−プロパンおよび二価アルコールまたはフェノールのエトキシ化またはプロポキシ化生成物、例えばビス−オキシエチル−ビスフェノールＡ；ビス−オキシエチル−テトラクロロビスフェノールＡまたはビス−オキシエチル−テトラクロロヒドロキノン等が挙げられる。
【００１１】
そして、（Ａ）成分として用いられる芳香族ジヒドロキシ化合物のビスエステル類，脂肪族ジヒドロキシ化合物のビスエステル類，芳香族ジヒドロキシ化合物のカーボネート類，または脂肪族ジヒドロキシ化合物のカーボネート類としては、例えば、上記の化合物のビスエステル類は、一般式(III)
【００１２】
【化３】
0003866299.tif 000004
【００１３】
〔式中、Ｒ1 は、上記脂肪族ジヒドロキシ化合物から水酸基を２個除いた残基を示し、Ｒ2 は、炭素原子１〜６個を有するアルキル基または炭素原子４〜７個を有するシクロアルキル基を示す。〕
で表される化合物、一般式(IV)
【００１４】
【化４】
0003866299.tif 000005
【００１５】
〔式中、Ａr1は、上記芳香族ジヒドロキシ化合物から水酸基を２個除いた残基を示し、Ｒ2 は前記と同じである。〕
で表される化合物、一般式（Ｖ）
【００１６】
【化５】
0003866299.tif 000006
【００１７】
〔式中、Ａr2はアリール基を示し、Ｒ1 は前記と同じである。〕
で表される化合物または一般式(VI)
【００１８】
【化６】
0003866299.tif 000007
【００１９】
〔式中、Ａr1及びＡr2は前記と同じである。〕
で表される化合物が挙げられる。
また、上記の化合物のカーボネート類は、一般式(VII)
【００２０】
【化７】
0003866299.tif 000008
【００２１】
〔式中、Ｒ1 及びＲ2 は前記と同じである。〕
で表される化合物、一般式(VIII)
【００２２】
【化８】
0003866299.tif 000009
【００２３】
〔式中、Ｒ2 及びＡr1は前記と同じである。〕
で表される化合物、一般式(IX)
【００２４】
【化９】
0003866299.tif 000010
【００２５】
〔式中、Ｒ1 及びＡr2は前記と同じである。〕
で表される化合物または一般式（Ｘ）
【００２６】
【化１０】
0003866299.tif 000011
【００２７】
〔式中、Ａr1及びＡr2は前記と同じである。〕
で表される化合物が挙げられる。
本発明において、（Ａ）成分のジヒドロキシ化合物としては、上記の化合物を適宜選択して用いるが、これらの中では、芳香族ジヒドロキシ化合物であるビスフェノールＡを用いるのが好ましい。そして、ビスフェノールＡを用いる場合、ビスフェノールＡとフェノールとの付加体あるいはその付加体とフェノールとの混合物を用いることもできる。このように付加体を用いることによって、純度の高いビスフェノールＡを得ることができ効果的である。
【００２８】
一方、本発明において、（Ｂ）成分として用いられる炭酸ジエステルは、各種のものがある。例えば、炭酸ジアリール化合物，炭酸ジアルキル化合物または炭酸アルキルアリール化合物から選択される少なくとも一種の化合物である。
この（Ｂ）成分の一つとして用いられる炭酸ジアリール化合物は、一般式(XI)
【００２９】
【化１１】
0003866299.tif 000012
【００３０】
〔式中、Ａr2は前記と同じである。〕
で表される化合物または一般式（Ｘ）
【００３１】
【化１２】
0003866299.tif 000013
【００３２】
〔式中、Ａr1及びＡr2は前記と同じである。〕
で表される化合物である。また、炭酸ジアルキル化合物は、一般式(XII)
【００３３】
【化１３】
0003866299.tif 000014
【００３４】
〔式中、Ｒ2 は前記と同じである。〕
で表される化合物または一般式(VIII)
【００３５】
【化１４】
0003866299.tif 000015
【００３６】
〔式中、Ｒ2 及びＡr1は前記と同じである。〕
で表される化合物である。そして、炭酸アルキルアリール化合物は、一般式(XIII)
【００３７】
【化１５】
0003866299.tif 000016
【００３８】
〔式中、Ｒ2 及びＡr2は前記と同じである。〕
で表される化合物または一般式(XIV)
【００３９】
【化１６】
0003866299.tif 000017
【００４０】
〔式中、Ｒ2 ，Ａr1及びＡr2は前記と同じである。〕
で表される化合物である。
ここで、炭酸ジアリール化合物としては、例えば、ジフェニルカーボネート，ジトリルカーボネート，ビス（クロロフェニル）カーボネート，ｍ−クレジルカーボネート，ジナフチルカーボネート，ビス（ジフェニル）カーボネート，ビスフェノールＡビスフェニルカーボネート等が挙げられる。
また、炭酸ジアルキル化合物としては、例えば、ジエチルカーボネート，ジメチルカーボネート，ジブチルカーボネート，ジシクロヘキシルカーボネート，ビスフェノールＡビスメチルカーボネート等が挙げられる。
そして、炭酸アルキルアリール化合物としては、例えば、メチルフェニルカーボネート，エチルフェニルカーボネート，ブチルフェニルカーボネート，シクロヘキシルフェニルカーボネート，ビスフェノールＡメチルフェニルカーボネート等が挙げられる。
本発明において、（Ｂ）成分の炭酸ジエステルとしては、上記の化合物を適宜選択して用いるが、これらの中では、ジフェニルカーボネートを用いるのが好ましい。
【００４１】
本発明の製造方法は、前記（Ａ）成分と（Ｂ）成分を用いて、エステル交換反応によってポリカーボネートを得るものである。
このエステル交換反応によってポリカーボネートを製造するには、前記（Ａ）成分と（Ｂ）成分の他に、必要に応じて、下記に示す末端停止剤を用いることができる。
このような末端停止剤の具体例としては、ｏ−ｎ−ブチルフェノール；ｍ−ｎ−ブチルフェノール；ｐ−ｎ−ブチルフェノール；ｏ−イソブチルフェノール；ｍ−イソブチルフェノール；ｐ−イソブチルフェノール；ｏ−ｔ−ブチルフェノール；ｍ−ｔ−ブチルフェノール；ｐ−ｔ−ブチルフェノール；ｏ−ｎ−ペンチルフェノール；ｍ−ｎ−ペンチルフェノール；ｐ−ｎ−ペンチルフェノール；ｏ−ｎ−ヘキシルフェノール；ｍ−ｎ−ヘキシルフェノール；ｐ−ｎ−ヘキシルフェノール；ｏ−シクロヘキシルフェノール；ｍ−シクロヘキシルフェノール；ｐ−シクロヘキシルフェノール；ｏ−フェニルフェノール；ｍ−フェニルフェノール；ｐ−フェニルフェノール；ｏ−ｎ−ノニルフェノール；ｍ−ｎ−ノニルフェノール；ｐ−ｎ−ノニルフェノール；ｏ−クミルフェノール；ｍ−クミルフェノール；ｐ−クミルフェノール；ｏ−ナフチルフェノール；ｍ−ナフチルフェノール；ｐ−ナフチルフェノール；２，６−ジ−ｔ−ブチルフェノール；２，５−ジ−ｔ−ブチルフェノール；２，４−ジ−ｔ−ブチルフェノール；３，５−ジ−ｔ−ブチルフェノール；式
【００４２】
【化１７】
0003866299.tif 000018
【００４３】
で表される２，５−ジクミルフェノール；３，５−ジクミルフェノール；クロマン誘導体として、例えば、式
【００４４】
【化１８】
0003866299.tif 000019
【００４５】
等の一価フェノールが挙げられる。
このようなフェノール類のうち、本発明では特に限定されないが、ｐ−tert−ブチルフェノール；ｐ−クミルフェノール；ｐ−フェニルフェノールなどが好ましい。
また、式
【００４６】
【化１９】
0003866299.tif 000020
【００４７】
で表される化合物等が挙げられる。
さらに、本発明では、必要に応じて、フロログルシン；トリメリット酸；１，１，１−トリス（４−ヒドロキシフェニル）エタン；１−〔α−メチル−α−（４’−ヒドロキシフェニル）エチル〕−４−〔α’，α’−ビス（４”−ヒドロキシフェニル）エチル〕ベンゼン；α，α’，α”−トリス（４−ヒドロキシフェニル）−１，３，５−トリイソプロピルベンゼン；イサチンビス（ｏ−クレゾール）等を分岐剤として用いることもできる。
また、本発明では、特に触媒を必要としないが、エステル交換反応を促進させるため公知の触媒を使用しても良い。このような触媒の具体例としては、アルカリ金属またはアルカリ土類金属の単体，酸化物，水酸化物，アミド化合物，アルコラート，フェノラート、あるいはＺｎＯ，ＰｂＯ，Ｓｂ2 Ｏ3 のような塩基性金属酸化物、有機チタン化合物、可溶性マンガン化合物、Ｃａ，Ｍｇ，Ｚｎ，Ｐｂ，Ｓｎ, Ｍｎ，Ｃｄ，Ｃｏの酢酸塩または含窒素塩基性化合物と硼素化合物、含窒素塩基性化合物とアルカリ（土類）金属化合物、含窒素塩基性化合物とアルカリ（土類）金属化合物と硼素化合物などの併用系触媒などが挙げられる。
【００４８】
本発明の製造方法は、エステル交換反応を行う際の反応系の雰囲気中の酸素濃度を２ｐｐｍ以下とすることを大きな特徴とする。
通常、エステル交換反応は、不活性ガスの雰囲気中で行われるが、不活性ガスとしては、例えば、窒素ガスあるいはアルゴン，ヘリウム等の希ガス類が用いられる。これらの不活性ガスは、それぞれ単独で用いてもよく、また、２種以上を組み合わせて用いてもよい。
本発明では、これらの不活性ガスからなる雰囲気中の酸素濃度を２ｐｐｍ以下、好ましくは１ｐｐｍ以下、さらに好ましくは0.２ｐｐｍ以下にすることによって、耐加水分解性及び滞留焼けに優れる共に、色調の優れたポリカーボネートを得ることができる。酸素濃度が２ｐｐｍを超えると、ポリマーが着色し好ましくない。
なお、酸素濃度が２ｐｐｍ以下であるような不活性ガスを使用しても、エステル交換反応の経過中に空気等が流入し、反応雰囲気中の酸素濃度が２ｐｐｍ以上になると本発明の目的を達成することができなくなる。したがって、反応雰囲気中の酸素濃度は、酸素濃度測定器等で十分に管理する必要がある。
そして、本発明において、エステル交換反応を行うにあたり、反応を行う雰囲気中の酸素濃度を２ｐｐｍ以下にすると共に、反応初期を常圧もしくは加圧状態とし、該反応後期を減圧状態にすることによってポリカーボネートを効率的に得ることができる。
なお、ここで、反応初期とは、エステル交換反応を行う際の反応温度が、１００〜２２０℃の範囲をいい、また、反応後期とは、それ以降の反応をいう。
【００４９】
本発明の製造方法では、具体的には、上述した条件下で公知のエステル交換法に準じて反応を進行させればよい。以下に、本発明の製造方法の手順及び条件を具体的に示す。
先ず、（Ａ）成分のジヒドロキシ化合物と（Ｂ）成分の炭酸ジエステルとを、ジヒドロキシ化合物に対して炭酸ジエステルを１〜1.５倍モルになるような比率で仕込んだ後、通常のエステル交換反応する。なお、状況に応じて、炭酸ジエステルの量は、ジヒドロキシ化合物に対して多少過剰とする程度の1.０２〜1.２０倍モルが好ましい。
上記のエステル交換反応にあたって、前記の一価フェノール等からなる末端停止剤の存在量が、（Ａ）成分であるジヒドロキシ化合物１モルに対して、0.０５モル％〜１０モル％の範囲にあると、得られるポリカーボネートの水酸基末端が封止されるため、耐熱性および耐水性に充分優れたポリカーボネートが得られる。
このような前記の一価フェノール等からなる末端停止剤は、予め反応系に全量添加しておいてもよい。また、予め反応系に一部添加しておき、反応の進行に伴って残部を添加してもよい。さらに、場合によっては、前記（Ａ）のジヒドロキシ化合物と（Ｂ）の炭酸ジエステルとのエステル交換反応が一部進行した後に、反応系に全量添加してもよい。
【００５０】
本発明の方法に従ってエステル交換反応を行うにあたっては、エステル交換反応を行う雰囲気中の酸素濃度を２ｐｐｍ以下とし、反応温度は、特に限定されないが、通常１００℃〜３３０℃の範囲であり、好ましくは１８０℃〜３００℃、より好ましくは、反応の進行に合わせて次第に１８０℃〜３００℃迄温度を上げてゆく方法が良い。そして、該エステル交換反応は１００℃未満では、反応の進行が遅く、３３０℃を超えると、ポリマーの熱劣化が起こり好ましくない場合がある。
また、反応圧力は、使用するモノマーの蒸気圧や反応温度に応じて設定される。これは、反応が効率良く行われるように設定されればよく、限定されるものではない。通常、反応初期においては、１〜５０atm （７６０〜３8,０００torr）までの大気圧（常圧）ないし加圧状態にしておき、反応後期においては、減圧状態、好ましくは最終的には0.０１〜１００torrにする場合が多い。
さらに、反応時間は、目標の分子量となるまで行えばよく、通常、0.２〜１０時間程度である。
【００５１】
そして、上記の反応は、不活性溶剤の不存在下で行われるが、必要に応じて、得られるＰＣの１〜１５０重量％の不活性溶剤の存在下において行ってもよい。ここで、不活性溶剤としては、例えば、ジフェニルエーテル，ハロゲン化ジフェニルエーテル，ベンゾフェノン，ポリフェニルエーテル，ジクロロベンゼン，メチルナフタレン等の芳香族化合物、二酸化炭素，一酸化二窒素，窒素などのガス、クロロフロロ炭化水素、エタン，プロパン等のアルカン、シクロヘキサン，トリシクロ（５，２，１０）−デカン，シクロオクタン，シクロデカン等のシクロアルカン、エテン，プロペンのようなアルケン等各種のものが挙げられる。
なお、本発明では、必要に応じて、酸化防止剤を使用することができる。具体例としては、トリス（ノニルフェニル）ホスファイト，トリスフェニルホスファイト，２−エチルヘキシルジフェニルホスファイト，トリメチルホスファイト，トリエチルホスファイト，トリクレジルホスファイト，トリアリールホスファイト等のリン系酸化防止剤がある。
【００５２】
本発明においては、反応が進行するとともに、使用した炭酸ジエステルに対応するフェノール類，アルコール類，またはそれらのエステル類および不活性溶剤が反応器より脱離してゆく。これら脱離物は、分離、精製しリサイクル使用も可能であり、これらを除去する設備があれば好ましい。
そして、本発明は、バッチ式または連続的に行うことができ、かつ任意の装置を使用することができる。なお、連続式で製造する場合には、少なくとも二基以上の反応器を使用し、上記の反応条件を設定するのが好ましい。
本発明で用いられる反応器は、その内壁に上述のような材料の被膜が設けられ、その構造は、特に制限はされないが、通常の攪拌機能を有していればよい。ただし、反応後段においては粘度が上昇するので高粘度型の攪拌機能を有するものが好ましい。さらに、反応器の形状は槽型のみならず、押出機型のリアクター等でもよい。
【００５３】
以上の様にして得られたＰＣは、そのまま造粒しても良く、また、押出機等を用いて成形することもできる。
また、本発明によって得られるＰＣは、可塑剤，顔料，潤滑剤，離型剤，安定剤，無機充填剤などのような周知の添加剤を配合して使用することができる。
さらに、得られるＰＣは、ポリオレフィン，ポリスチレン，ポリエステル，ポリスルホネート，ポリアミド，ポリフェニレンオキシド等の重合体とブレンドすることが可能である。特に、ＯＨ基，ＣＯＯＨ基，ＮＨ2 基などを末端に有するポリフェニレンエーテル，ポリエーテルニトリル，末端変性ポリシロキサン化合物，変性ポリプロピレン，変性ポリスチレン等と併用すると効果的である。
【００５４】
【実施例】
更に、本発明を実施例及び比較例により、詳しく説明する。なお、本発明は下記の実施例により限定されるものではない。
実施例１
内容積1.４リットルのニッケル鋼製オートクレーブ（攪拌機付き）に、ビスフェノールＡ（ＢＰＡ）２２８ｇ（1.０モル）とジフェニルカーボネート２５７ｇ（1.２モル）を仕込み、窒素置換を５回行った。混合物を１８０℃まで加熱し、ビスフェノールＡとジフェニルカーボネートを溶融させた。
次いで、触媒として、（Ｃ4 Ｈ9)4 ＮＢＨ4 を2.５ｍｇ（１×10-5モル）を加え、温度を２２０℃とし、同時に攪拌を開始し、酸素濃度２ppm の窒素を微量に流通させると、生成したフェノールが留去し始めた。反応物の温度を２２０℃のまま４時間保った。
その後、次第に温度を２２０℃から２８０℃に１時間かけて上げると同時に、真空度を上げてゆき、残留するジフェニルカーボネートを除去すると共に、エステル交換反応を進めた。最終的に圧力を0.５torrとしたまま、１時間攪拌しつつ反応させ、最後にオートクレーブ内に、粘稠で透明な縮合物（ＰＣ）が得られた。
得られた粘稠で透明な縮合物を塩化メチレンに溶解し、粘度平均分子量を測定した。
また、得られた粘稠で透明な縮合物を粉砕し、押出機を用いて２７０℃でペレット化した。得られたペレットをプレス成形し、プレス板（厚さ３ｍｍ）のＹＩ，耐加水分解性及び滞留焼け試験を実施した。
【００５５】
実施例２
実施例１において、酸素濃度２ｐｐｍの窒素の代わりに、酸素濃度１ｐｐｍの窒素を用いた以外は、実施例１と同様に実施した。
実施例３
実施例１において、酸素濃度２ｐｐｍの窒素の代わりに、酸素濃度0.２ｐｐｍの窒素を用いた以外は、実施例１と同様に実施した。
実施例４
実施例１において、触媒として、（Ｃ4 Ｈ9)4 ＮＢＨ4 を2.５ｍｇ（１×10-5モル）の代わりにＬｉＯＨを0.２ｍｇ（１×10-5モル）を用いた以外は、実施例１と同様に実施した。
【００５６】
比較例１
実施例１において、酸素濃度２ｐｐｍの窒素の代わりに、酸素濃度５ｐｐｍの窒素を用いた以外は、実施例１と同様に実施した。
実施例１〜４及び比較例１の測定結果を第１表に示す。
【００５７】
【表１】
0003866299.tif 000021
【００５８】
なお、酸素濃度及び粘度平均分子量の測定，ＹＩ，耐加水分解性及び滞留焼け試験は、次に従った。
1)酸素濃度
TELEDYNE ANALYTICAL INSTRUMENTS 社製のPORTABLE TRACE OXYGEN       ANALYZERを用いて測定した。
2)粘度平均分子量（Ｍｖ）
ウベローデ型粘度管にて、２０℃における塩化メチレン溶液の粘度を測定し、これより極限粘度〔η〕を求めた後、次式にて算出した。
〔η〕＝1.２３×１０-5×Ｍｖ0.83
3)ＹＩ(Yellow Index)
ＪＩＳ  Ｋ−７１０３−７７に準拠し、カラーメーターＳＭ−３〔スガ試験機（株）製〕を用いて測定した。
4)耐加水分解性
プレス板（厚さ３ｍｍ）を１２１℃のスチームに４８時間曝露させた後の状態を目視観察した。
5)滞留焼け試験
３２０℃で成形した時のＹＩと、シリンダー内に２０分間滞留させた後に成形した時のＹＩの差で評価した。
【００５９】
【発明の効果】
以上、本発明によれば、エステル交換反応を行う際の反応系の雰囲気中の酸素濃度を調節することによって、耐加水分解性を損なうことなく、滞留焼けのない品質に優れると共に、色調の優れたポリカーボネートを製造することができる。したがって、本発明は、エステル交換法でポリカーボネートを工業的に有利に製造する方法として有効かつ幅広く利用することができる。